FR 2609663 A1 19880722 FR 8700667 A 19870121 1. PROCEDE DE FABRICATION DE FILMS A PARTIR DE POLYMERES FLUIDES SEMI-CRISTALLINS, PAR COEXTRUSION ET SOUFFLAGE DE GAINE La présente invention concerne un procédé de fabrication de films par le procédé d'extrusion et soufflage à partir de polymères fluides semi-cristallins consistant à coextruder le polymère fluide semi- cristallin avec une résine thermoplastique non compatible, Les films de polymères thermoplastiques de faible épaisseur sont habituellement obtenus par le procédé d'extrusion et soufflage consis- tant à extruder, généralement de bas en haut, un polymère thermoplas- tique à travers une filière annulaire, l'extrudat étant simultanément tiré longitudinalement par un dispositif de tirage, habituellement à rouleaux, et gonflé par un volume d'air constant emprisonné entre la filière, le système de tirage et la paroi de la gaine. La gaine gonflée, encore appelée bulle, est refroidie généralement par un anneau de soufflage d'air à la sortie de la filière. La bulle mise à plat est enroulée, soit sous forme de gaine, soit après découpe en deux films séparés. Ce procédé classique est pour le moins délicat, sinon impossible à utiliser dans le cas d'extrusion et soufflage de gaines de polymères fluides semi-cristallins. Dans ce cas les forces mises en jeu, telles que force de tirage, pression interne de la bulle, gravité et autres s'appliquent à un extrudat dont la résistance mécanique est très faible. Il en résulte des déformations importantes de la bulle condui- sant à la formation de plis sur le film après la mise à plat de la bulle, ainsi qu'à l'absence totale de la maîtrise de la répartition d'épaisseur du film. La technique selon l'invention permet de résoudre ces inconvé- nients et de réaliser des films de polymères fluides semi-cristallins d'épaisseurs régulières..et contrôlées. Le procédé perfectionné consis- te par le procédé de coextrusion et soufflage à coextruder le polymère fluide semi-cristallin avec une résine thermoplastique qui est incom- patible de façon telle qu'après refroidissement et mise à plat de la bulle on récupère séparément les deux films extrudés par des moyens classiques, tel que par enroulement distinct des films séparés. On entend par polymères fluides semi-cristallins les polyamides dont la viscosité à l'état fondu est faible, soit dans le cadre de l'invention de préférence inférieure à 10 Pa.s dans les conditions de l'écoulement en filière, et susceptibles de développer à l'état solide une cristallinité importante, en général supérieure à 10 Z. Lorsque la fusion cristalline intervient, la viscosité de ces polymères chute brutalement. A titre d'exemple on peut citer les polyamides et leurs copolymères, les polyesters tels que le polybutylene téréphtalate (PBT) ou le polyéthylène téréphtalate (PET) et leurs copolymères, le polypropylène, le polyfluorure de vinylidène et ses copolymères, les copolymères éthylène-ester d'hydroxyalkyle (EVOH). La résine thermoplastique incompatible ne doit avoir aucune affinité, et en particulier aucune affinité d'adhérence, avec le polymère fluide semicristallin. Cette résine doit être telle qu'une fois coextrudée avec le polymère fluide semi-cristallin son film puisse être séparé sans effort du film de polymère, ce qui signifie une absence totale d'adhésion entre les deux matériaux. Cette résine servant de support au polymère semicristallin pendant l'extrusion et soufflage doit bien entendu posséder une tenue d'extrudat, c'est-à- dire une résistance à chaud de la matière fondue, suffisante pour supporter les contraintes de l'extrusion et soufflage et le polymère semicristallin. Pour cela cette résine doit posséder une viscosité à l'état fondu relativement élevée, de l'ordre de 10 à 10 Pa.s sous -1 une vitesse de cisaillement de 100 s, ainsi qu'une bonne résistance au cisaillement et à la traction. Parmi les résines susceptibles d'être utilisées on peut citer à titre d'exemples les polyéthylènes haute pression, le polystyrène choc, le polychlorure de vinyle plastifié. Selon le procédé de l'invention, il est possible de fabriquer des films de polymère fluides semi-cristallins de faible épaisseur, de l'ordre de 10 à 200 microns avec une régularité d'épaisseur de - 15 Z. Les épaisseurs relatives des matières extrudées au niveau de l'extrudat sont ajustées d'une part en fonction de l'épaisseur finale souhaitée pour le polymère semi-cristallin, d'autre part en fonction de la tenue de la bulle pour la résine non compatible. D'une manière générale l'épaisseur du film de polymère non compatible est de 0,5 à 10 fois, et mieux 1 à 5 fois supérieure à celle du film de polymère semi-cristallin. Selon la technique d'extrusion et soufflage décrite précédemment on coextrude simultanément le polymère fluide semi-cristallin et la résine thermoplastique incompatible. Après refroidissement de la bulle, le matériau coextrudé se présente sous la forme d'une gaine que l'on aplatit et découpe longitudinalement de façon à obtenir une superposition de films de polymère semi-cristallin et de résine thermoplastique incompatible. Ces différents films sont séparés et stockés séparément, comme par exemple par enroulement sur des bobines distinctes. L'extrusion et soufflage consistant à former une gaine, peu importe que le film de résine thermoplastique se trouve à l'intérieur ou à l'extérieur de la gaine. Il n'est par ailleurs pas exclu de coextruder plus de deux films. En outre si on ne souhaite pas conser- ver le film support de résine thermoplastique, il est possible de le recycler dans le système pour former un nouveau film support. L'exemple suivant illustre l'invention sans la limiter. EXEMPLE A partir d'une ligne de coextrusion et soufflage constituée de: deux extrudeuses de diamètre 45 mm., équipées de vis de rapport longueurdiamètre égal à 20 alimentant une filière annulaire de diamètre 150 mm., avec un entrefer de sortie égal à 1 mm., on extrude de la première extrudeuse à une température de 250 C du polyfluorure de vinylidène (Foraflon 1000 HD) de façon à former une couche externe de 25 microns et de la seconde extrudeuse à une température de 230eC du polyéthylène basse densité d'indice de fusion MI = 0,3 et de densité de 0,923 de façon à former une couche interne de 60 microns. On insuffle dans le système une pression d'air de façon à former une gaine de 225 mm. de diamètre. La gaine est refroidie par un anneau de soufflage d'air posé sur la filière, puis par l'air ambiant sur son parcours entre l'anneau et les rouleaux tireurs. Après mise à plat la gaine est découpée en films sur un enrouleur. En extrémité chacun des films de polyfluorure de vinylidène et de polyéthylène sont bobinés séparément. Le film de polyfluorure de vinylidène obtenu possède une épais- seur de 23 microns avec une tolérance de - 3 microns. R E V E N D I C A T I 0 N S 1.- Procédé de fabrication de films de polymères thermoplas- tiques par coextrusion caractérisé en ce que par extrusion et souf- flage on coextrude au moins deux polymères thermoplastiques, un des polymères étant un polymère fluide semi-cristallin, un autre polymère thermoplastique incompatible avec le polymère fluide semi-cristallin, possédant une teneur d'extrudat suffisante pour supporter le polymère semi-cristallin et en ce que après refroidissement du coextrudat, par séparation des films formés, on récupère au moins le film de polymère thermoplastique semicristallin. 2.- Procédé selon la revendication 1 caractérisé en ce que le polymère thermoplastique semi-cristallin possède une viscosité à l'état fondu inférieure à 10 Pa.s dans les conditions de l'écoulement en filière. 3.- Procédé selon l'une des revendications 1 ou 2 caractérisé en ce que le polymère thermoplastique semi-cristallin possède à l'état solide une cristallinité supérieure à 10 Z. 4.- Procédé selon l'une des revendications 1 à 3 caractérisé en ce que l'épaisseur du film de polymères incompatible avec le polymère fluide semi-cristallin est de 0,5 à 10 fois supérieure à celle du film de ce dernier. 5.- Procédé selon l'une des revendications 1 à 4 caractérisé en ce que le polymère fluide semi-cristallin est choisi parmi les poly- amides et leurs copolymères, les polyesters et leurs copolymères, le polyfluorure de vinylidène et ses copolymères, le polypropylène et les copolymères éthylène-ester d'hydroxyalkyle. 6.- Procédé selon l'une des revendications 1 à 5 caractérisé en ce que le polymère incompatible est choisi parmi les polyéthylènes haute pression, le polystyrène choc, le polychlorure de vinyle plas- tifié. 7.- Film de polymère thermoplastique semi-cristallin obtenu selon l'une des revendications 1 à 6 caractérisé en ce qu'il possède une épaisseur de 10 à 200 microns à plus ou moins 15 %.